СПОСОБ ПОЛУЧЕНИЯ ПОПЕРЕЧНО-СШИТЫХ КОМПОЗИЦИЙ ПОЛИМЕРА И БИТУМА БЕЗ ИСПОЛЬЗОВАНИЯ СШИВАЮЩЕГО АГЕНТА

1. Способ получения поперечно-сшитых композиции полимера и битума без использования какого-либо сшивающего агента, где по меньшей мере один битум и по меньшей мере одну полимерную композицию, содержащую по меньшей мере 80% от массы полимерной композиции диблок-сополимера моновинилароматического углеводородного блока и сопряженного диенового блока, обладающего молекулярной массой, большей или равной 80000 г/моль, и содержанием звеньев с двойными связями в положении 1-2, происходящих из сопряженного диена, большим или равным 15% от общей массы сопряженных диеновых звеньев, приводят в контакт, возможно при перемешивании, при температуре от 180 до 220°С, в течение периода времени от 4 до 48 ч.
2. Способ по п.1, где диблок-сополимер содержит звенья с двойными связями в положении 1-2, происходящие из бутадиена, в количестве от 15 до 30% от общей массы сопряженных диеновых звеньев.
3. Способ по п.1, где молекулярная масса диблок-сополимера больше или равна 90000 г/моль.
4. Способ по п.1, где указанный период времени составляет от 6 до 30 ч.
5. Способ по п.1, где температура составляет от 185 до 215°С.
6. Способ по п.1, где полученная таким образом поперечно-сшитая композиция полимера и битума обладает максимальным растяжением в соответствии со стандартом NF EN 13587, большим или равным 400%.
7. Способ по п.1, где полученная таким образом поперечно-сшитая композиция полимера и битума обладает напряжением при максимальном удлинении в соответствии со стандартом NF EN 13587, большим или равным 0,4 МПа.
2
8. Способ по п.1, где полученная таким образом поперечно-сшитая композиция полимера и битума обладает обычной энергией при 400% удлинении в соответствии со стандартом NF EN 13587, большей или равной 3 Дж/см.
9. Способ по п.1, где содержание моновинилароматического углеводорода в диблок-сополимере составляет от 20 до 50% от массы указанного сополимера.
10. Способ по п.1, где диблок-сополимер содержит произвольный шарнир, причем содержание моновинилароматического углеводорода в виде блока составляет от 15 до 30% от массы указанного сополимера и содержание моновинилароматического углеводорода в произвольном шарнире составляет от 5 до 20% от массы указанного сополимера.
11. Способ по п.1, где моновинилароматический углеводород представляет собой стирол и сопряженный диен представляет собой бутадиен.
12. Способ по п.1, где полимерная композиция содержит по меньшей мере 85% диблок-сополимера от массы полимерной композиции.
13. Поперечно-сшитая композиция полимера и битума без применения сшивающего агента, которая может быть получена при помощи способа по любому из пп.1-12.
14. Способ получения поперечно-сшитого маточного раствора без применения сшивающего агента, где по меньшей мере одно масло, возможно по меньшей мере один битум и по меньшей мере одну полимерную композицию, содержащую по меньшей мере 80% от массы полимерной композиции диблок-сополимера блока моновинилароматического углеводорода и диенового блока с молекулярной массой, большей или равной 80000 г/моль, и содержанием звеньев с двойными связями в положении 1-2, происходящих из сопряженного диена, большим или равным 15% от общей массы сопряженных диеновых звеньев, приводят в контакт, возможно при перемешивании, при температуре от 180 до 220°С в течение периода от 4 до 48 ч.
15. Способ получения поперечно-несшитого маточного раствора, где по меньшей мере одно масло, возможно по меньшей мере один битум и по меньшей мере одну полимерную композицию, содержащую по меньшей мере 80% от массы полимерной композиции диблок-сополимера моновинилароматического углеводородного блока и сопряженного диенового блока, обладающего молекулярной массой, большей или равной 80000 г/моль, содержанием звеньев с двойными связями в положении 1-2, происходящих из сопряженного диена, большим или равным 15% от общей массы сопряженных диеновых звеньев, приводят в контакт, возможно при перемешивании, при температуре от 120 до 160°С в течение от 15 мин до 4 ч.
16. Поперечно-сшитый маточный раствор без применения сшивающего агента, который может быть получен при помощи способа по п.14.
17. Поперечно-несшитый маточный раствор, который может быть получен при помощи способа по п.15.
18. Способ получения поперечно-сшитых композиций полимера и битума без применения сшивающего агента путем разведения маточного раствора по п.16 по меньшей мере в одном битуме при температуре от 160 до 220°С, возможно при перемешивании, в течение периода от 15 мин до 4 ч.
19. Способ получения поперечно-сшитых композиций полимера и битума без применения сшивающего агента путем разведения маточного раствора, полученного по п.17, по меньшей мере в одном битуме при температуре от 180 до 220°С, возможно при перемешивании, в течение периода от 4 до 48 ч.
20. Поперечно-сшитая композиция полимера и битума без использования какого-либо сшивающего агента, которая может быть получена при помощи способа по п.18.